(57)【要約】【課題】  一般的なプラスチック積層体は、紙製の段ボールと同様の形状を押出成型で製造したものや、円筒形にエンボスした芯材に表裏シートを貼ったもの等があり、どれも種々の分野で使用されている。しかし、従来のプラスチック積層体は、どうしても強度が不足するため、ベニヤ板の完全な代替品にはなりえない。強度を確保すると、厚くなったり、重くなったりするためである。そこで、従来のものと比較して、軽量で、強度のあるプラスチック積層体を提供する。【解決手段】  複数の突出部がエンボス加工によって構成されたプラスチック製の芯材、その表裏に板状体を貼付する積層材であって、該芯材と板状体の少なくとも一方の間にカーボン繊維とプラスチック繊維とからなる不織布を挟持したもの。【選択図】  図１
2010115823.tif 000002
【特許請求の範囲】
【請求項１】
複数の突出部がエンボス加工によって構成されたプラスチック製の芯材、その表裏に板状体を貼付する積層材であって、該芯材と板状体の少なくとも一方の間にカーボン繊維とプラスチック繊維とからなる不織布を挟持したことを特徴とするプラスチック積層体。
【発明の詳細な説明】
【技術分野】
【０００１】
本発明は、プラスチック積層体に関するものである。
【背景技術】
【０００２】
プラスチック積層体は、プラスチック段ボール等、軽量で比較的強度があるため、従来のベニヤ板に代わるものとして、またその他の内装材や建材として多用されている。
【０００３】
一般的なプラスチック積層体は、紙製の段ボールと同様の形状を押出成型で製造したものや、円筒形にエンボスした芯材に表裏シートを貼ったもの等があり、どれも種々の分野で使用されている。
【０００４】
しかし、従来のプラスチック積層体は、どうしても強度が不足するため、ベニヤ板の完全な代替品にはなりえない。強度を確保すると、厚くなったり、重くなったりするためである。
【発明の開示】
【発明が解決しようとする課題】
【０００５】
そこで、本発明では、従来のものと比較して、軽量で、強度のあるプラスチック積層体を提供する。
【課題を解決するための手段】
【０００６】
以上のような状況に鑑み、本発明者は鋭意研究の結果、本発明プラスチック積層体を完成したものであり、その特徴とするところは、複数の突出部がエンボス加工によって構成されたプラスチック製の芯材、その表裏に板状体を貼付する積層材であって、該芯材と板状体の少なくとも一方の間にカーボン繊維とプラスチック繊維とからなる不織布を挟持した点にある。
【０００７】
ここで芯材とは、プラスチックの板状体をエンボス加工することによって円筒体が突出した形状のものである。製造方法としては、板状体を加熱して多数の凹部を有するドラムに接当させ凹部をバキュームにすることによって、凹部にプラスチック材が入りその凹部の形状になる。これ自体は市販されているものと同じでよい。
【０００８】
この円筒体のサイズも自由であるが、高さも直径も２〜１５ｍｍ程度が好適である。全面積に円筒体の占める割合も自由であるが、通常は２５〜７０％程度が好適である。
【０００９】
芯材の材質としては熱可塑性樹脂であればよく特に限定はしないが、ポリエチレンやポリプロピレン等のポリオレフィンが好適である。
【００１０】
この芯材の表裏に板状体を貼付する。この板状体も材質的には熱可塑性樹脂であればよいが、芯材と同じものが好適である。それは溶融温度が同じで相溶性があるほうが融着が容易なためである。この表裏の板状体は同じものでも異なるものでもよい。厚みも自由であるが、０．１〜２ｍｍが好適である。
【００１１】
本発明でいう不織布は、熱可塑性プラスチックの繊維とカーボン繊維とからなるもので、プラスチック繊維が最低５重量％、好ましくは１０〜２０重量％含まれているのがよい。中でも、カーボン繊維とプラスチック繊維だけで構成されているものの場合、カーボン繊維が３０〜７０重量％が好適である。熱可塑性プラスチックはどのようなものでもよいが、前記した板状体と同じものが好適である。
【００１２】
不織布は通常の方法で製造したものでよい。使用する繊維が上記したものであるというだけである。
この不織布の目付重量は、１０〜１５０ｇ／ｍ２が好適である。
【００１３】
この不織布を前記した芯材と板状体の間に挟むのである。芯材の表裏に積層するのであるが、一方側のみでもよい。
挟む方法は、接着剤で貼っても、加熱して融着してもよい。芯材のエンボス加工と同時に融着する連続方法でもよい。
【００１４】
カーボン繊維を含む不織布を挟むことによって、延びを防止し、それによって種々の変形を防止しようとするものである。
【発明の効果】
【００１５】
本発明プラスチック積層体には次のような大きな利点がある。
（１）  本体が円筒体を有するプラスチック積層体であるため、軽量で強度が大きい。
（２）  ほとんど伸縮性のないカーボン繊維の不織布が挟持されているため、撓みにくい。これは厚みのあるものが撓む時は一方側が延びるためであり、その延びを軽減すれば撓みが防止できるのである。
（２）  多数の円筒体が形成されているため、そもそも屈折や延びに対しては大きな抵抗力を有している。
【発明を実施するための最良の形態】
【００１６】
以下図面に示す実施の形態に基づいて、本発明をより詳細に説明する。
図１は、本発明積層体の１例を示す断面図である。ポリプロピレン製の芯材２が中心部に存在する。これは多数の円筒体が構成されたものである。その表裏両面にポリプロピレン繊維とカーボン繊維を同量（重量比）使用した不織布３が貼付され、さらにその外側にポリプロピレン製のプラスチック板４が貼付されている。
【００１７】
この例の積層体１の厚みは６ｍｍであり、自動車の床やタイヤハウスの蓋等に使用できるものである。
【００１８】
図２は、図１の例の積層体１の製造方法の１例を示す概略断面図である。芯材２となるプラスチック板（押出成型機から出た直後でまだ柔らかい）５と、一方側の表面プラスチック板４（同様に柔らかい）がロール間で挟持されていく。その２枚のプラスチック板の間に不織布３が挟み込まれている。ロールは、エンボスロール６と平滑ロール７とで構成されている。
【００１９】
エンボスロール６は、表面に多数の円筒状の凹部を有し、その最奥部から吸引し密着させて円筒系にするものである。この２つのロールから出ると、一方側面に円筒体が多数構成され、その下に不織布３がありさらにその下にプラスチック板が密着したものになっている。
【００２０】
この状態のものを、第２のロールセット８に導く。そこでは、前工程からのものが、上記同様プラスチック板（押出成型機から出た直後でまだ柔らかい）４と、不織布３と貼付される。プラスチック板はまだ溶融状態であるため融着可能であるが、前工程からのものや不織布は冷却されて融着力はない。よって、加熱装置９を設けて、不織布に含まれるポリプロピレン繊維を融解し融着力を持たせた状態でロール８で密着させる。
【００２１】
この不織布を融解して融着力を持たせるため、プラスチック繊維を混合しているのである。これによって、接着剤等が不要になる。
【００２２】
以上の例では不織布は芯材の表裏の両方に挟持したが、これはどちらか一方は省略してもよい。特に後に加熱して挿入する方はなくてもよい。勿論、強度のことを考えれば両方もうける方がよい。
【図面の簡単な説明】
【００２３】
【図１】本発明積層体の１例を示す断面図である。
【図２】図１の例の積層体の製造方法の１例を示す概略断面図である。
【符号の説明】
【００２４】
１  本発明積層体
２  芯材
３  不織布
４  プラスチック板
５  プラスチック板
６  エンボスロール
７  ロール
８  ロール
【図１】
2010115823.tif 000003
【図２】
2010115823.tif 000004